(57)【要約】      （修正有）【課題】グラフェンの扁平面同士が重なり合った、扁平面同士を接合したグラフェンの集まりからなるグラフェン接合体の製造方法、及びグラフェン接合体の表面を金属ないしは絶縁性の金属微粒子の集まりで覆う方法の提供。【解決手段】第一の工程は、メタノール中で、黒鉛粒子の集まりからグラフェンの集まりを製造する。第二の工程は、メタノール中で１枚１枚のグラフェンに分離する。第三の工程は、容器に前後、左右、上下の３方向の振動を繰り返し加える。第四の工程は、グラフェンの集まりの上方の平面を均等に圧縮し、グラフェンの扁平面同士が重なり合った部位に摩擦熱を発生させ、該摩擦熱によってグラフェンの扁平面同士を接合したグラフェン接合体を、容器の底面に該底面の形状として形成する。【選択図】図１
2020200210.tif 000002
【特許請求の範囲】
【請求項１】
グラフェンの扁平面同士が重なり合った該扁平面同士を接合した該グラフェンの集まりからなるグラフェン接合体を製造する方法は、
２枚の平行平板電極のうちの一方の平行平板電極の表面に、鱗片状黒鉛粒子の集まりないしは塊状黒鉛粒子の集まりを平坦に引き詰め、該平行平板電極を容器に充填されたメタノール中に浸漬させ、さらに、他方の平行平板電極を前記一方の平行平板電極の上に重ね合わせ、前記鱗片状黒鉛粒子の集まりないしは前記塊状黒鉛粒子の集まりを介して、前記２枚の平行平板電極を離間させ、該離間させた２枚の平行平板電極を前記メタノール中に浸漬させる、この後、該２枚の平行平板電極の間隙に直流の電位差を印加する、これによって、該電位差の大きさを前記２枚の平行平板電極の間隙の大きさで割った値に相当する電界が、前記鱗片状黒鉛粒子の集まりないしは前記塊状黒鉛粒子の集まりに印加され、該電界の印加によって、前記鱗片状黒鉛粒子ないしは前記塊状黒鉛粒子を形成する基底面の層間結合の全てが同時に破壊され、前記２枚の平行平板電極の間隙に、前記基底面に相当するグラフェンの集まりが製造される、この後、前記２枚の平行平板電極の間隙を拡大し、該２枚の平行平板電極を前記メタノール中で傾斜させ、さらに、前記容器に左右、前後、上下の３方向の振動を繰り返し加え、前記グラフェンの集まりを、前記２枚の平行平板電極の間隙から前記メタノール中に移動させる、この後、前記容器から前記２枚の平行平板電極を取り出す、さらに、前記容器に前後、左右、上下の３方向の振動を繰り返し加え、前記グラフェンの扁平面同士がメタノールを介して重なり合った該グラフェンの集まりを、前記容器の底面に該底面の形状として形成する、この後、前記容器を前記メタノールの沸点に昇温して該メタノールを気化させ、前記グラフェンの扁平面同士が重なり合った該グラフェンの集まりを、前記容器の底面に該底面の形状として形成する、この後、該グラフェンの集まりの上方の平面を均等に圧縮し、前記グラフェンの扁平面同士が重なり合った部位に摩擦熱を発生させ、該摩擦熱によって該グラフェンの扁平面同士を接合し、グラフェンの扁平面同士が重なり合った該扁平面同士を接合した該グラフェンの集まりからなるグラフェン接合体が、前記容器の底面に該底面の形状として形成される、グラフェンの扁平面同士が重なり合った該扁平面同士を接合した該グラフェンの集まりからなるグラフェン接合体を製造する方法である。
【請求項２】
請求項１に記載した方法で製造したグラフェン接合体の表面を、銀、銅、金、ないしはアルミニウムのいずれかの金属からなる金属微粒子の集まりで覆う方法は、
銀、銅、金、ないしはアルミニウムのいずれかの金属が熱分解で析出する金属化合物をメタノールに分散してメタノール分散液を作成し、該メタノール分散液を、請求項１に記載した方法で製造したグラフェン接合体が容器の底面に形成されている該容器に充填し、さらに、該容器に左右、前後、上下の３方向の振動を繰り返し加え、前記グラフェン接合体の表面を前記メタノール分散液と接触させる、この後、前記容器を前記金属化合物が熱分解する温度に昇温する、これによって、最初に前記メタノールが気化し、前記グラフェン接合体の表面に前記金属化合物の微細な結晶の集まりが一斉に析出し、この後、前記金属化合物の微細な結晶が熱分解し、前記グラフェン接合体の表面に、銀、銅、金、ないしはアルミニウムのいずれかの金属からなる粒状の金属微粒子の集まりが一斉に析出し、該粒状の金属微粒子同士が互いに接触する部位で金属結合し、前記グラフェン接合体の表面が、前記金属結合した銀、銅、金、ないしはアルミニウムのいずれかの金属からなる金属微粒子の集まりによって覆われる、請求項１に記載した方法で製造したグラフェン接合体の表面を、銀、銅、金、ないしはアルミニウムのいずれかの金属からなる金属微粒子の集まりで覆う方法である。
【請求項３】
請求項２に記載したグラフェン接合体の表面を、銀、銅、金、ないしはアルミニウムのいずれかの金属からなる金属微粒子の集まりで覆う方法は、
無機物のイオンないしは分子からなる配位子が、銀、銅、金、ないしはアルミニウムのいずれかの金属からなる金属イオンに配位結合した金属錯イオンを有する無機金属化合物からなる金属錯体を、請求項２に記載した銀、銅、金、ないしはアルミニウムのいずれかの金属が熱分解で析出する金属化合物として用い、請求項２に記載した方法に従って、グラフェン接合体の表面を、銀、銅、金、ないしはアルミニウムのいずれかの金属からなる金属微粒子の集まりで覆う方法である。
【請求項４】
請求項２に記載したグラフェン接合体の表面を、銀、銅、金、ないしはアルミニウムのいずれかの金属からなる金属微粒子の集まりで覆う方法は、
カルボン酸のカルボキシル基を構成する酸素イオンが、銀、銅、金、ないしはアルミニウムのいずれかの金属からなる金属イオンに共有結合する第一の特徴と、前記カルボン酸が飽和脂肪酸からなる第二の特徴とを兼備するカルボン酸金属化合物を、請求項２に記載した銀、銅、金、ないしはアルミニウムのいずれかの金属が熱分解で析出する金属化合物として用い、請求項２に記載した方法に従って、グラフェン接合体の表面を、銀、銅、金、ないしはアルミニウムのいずれかの金属からなる金属微粒子の集まりで覆う方法である。
【請求項５】
請求項１に記載した方法で製造したグラフェン接合体の表面を、絶縁性の金属酸化物からなる微粒子の集まりで覆う方法は、
絶縁性の金属酸化物が熱分解で析出する金属化合物をメタノールに分散してメタノール分散液を作成し、該メタノール分散液を、請求項１に記載した方法で製造したグラフェン接合体が容器の底面に形成されている該容器に充填し、さらに、該容器に左右、前後、上下の３方向の振動を繰り返し加え、前記グラフェン接合体の表面を前記メタノール分散液と接触させる、この後、前記容器を前記金属化合物が熱分解する温度に昇温する、これによって、最初に前記メタノールが気化し、前記グラフェン接合体の表面に前記金属化合物の微細な結晶の集まりが一斉に析出し、この後、前記金属化合物の微細な結晶が熱分解し、前記グラフェン接合体の表面に、前記絶縁性の金属酸化物の微粒子の集まりが一斉に析出し、該絶縁性の金属酸化物の微粒子の集まりで表面が覆われた前記グラフェン接合体が、前記容器の底面に該底面の形状として形成される、請求項１に記載した方法で製造したグラフェン接合体の表面を、絶縁性の金属酸化物からなる微粒子の集まりで覆う方法である。
【請求項６】
請求項５に記載したグラフェン接合体の表面を絶縁性の金属酸化物からなる微粒子の集まりで覆う方法は、
カルボン酸のカルボキシル基を構成する酸素イオンが配位子になって、金属イオンに配位結合したカルボン酸金属化合物を、請求項５に記載した熱分解で絶縁性の金属酸化物が析出する金属化合物として用い、請求項５に記載した方法に従って、グラフェン接合体の表面を絶縁性の金属酸化物からなる微粒子の集まりで覆う方法である。
【請求項７】
請求項５に記載した方法で製造したグラフェン接合体を容器から取り出す方法は、
請求項５に記載した方法に従って、絶縁性の金属酸化物からなる微粒子の集まりで表面が覆われたグラフェン接合体を容器の底面に該底面の形状として形成し、さらに、該グラフェン接合体の上方の平面を均等に圧縮する、これによって、該グラフェン接合体の双方の平面の表層に形成された金属酸化物の微粒子の集まりにおいて、該金属酸化物の微粒子同士が互いに接触する部位に摩擦熱が発生し、該摩擦熱によって前記金属酸化物の微粒子同士が接合する、この後、前記容器に前後、左右、上下の３方向の振動を加え、該容器から前記グラフェン接合体を取り出す、請求項５に記載した方法で製造したグラフェン接合体を容器から取り出す方法である。
【発明の詳細な説明】
【技術分野】
【０００１】
本発明は、メタノールが充填された容器内で、黒鉛粒子を形成する黒鉛結晶の基底面の層間結合を破壊し、該基底面からなるグラフェンの集まりを製造する。次に、グラフェンの扁平面同士が重なり合った該扁平面同士を接合し、該グラフェンの集まりからなるグラフェン接合体を、容器の底面に該底面の形状として製造する。さらに、グラフェン接合体の表面を金属ないしは絶縁性の金属酸化物の微粒子の集まりで覆う。なお、グラフェンは、炭素原子が六角形からなる網目構造を二次元的に形成する炭素原子の集まりからなる単結晶材料で、厚みが０．３３２ｎｍからなり、極めて軽量な素材である。また、本発明では、グラフェンの扁平面同士を直接重なり合って接合した、厚みが薄いフィルム状のグラフェンの集まりを、グラフェン接合体と呼ぶ。なお、黒鉛粒子は、黒鉛の単結晶のみからなり、黒鉛の結晶化が１００％進んだ最も安価な炭素材料であり、黒鉛粒子を形成する黒鉛結晶の基底面の層間結合を破壊すると、基底面からなるグラフェンの集まりが得られる。
【背景技術】
【０００２】
２００４年に英国マンチェスター大学の物理学者が、セロファンテープを使用して、グラファイトから１枚の結晶子、すなわち、炭素原子が六角形からなる網目構造を二次元的に形成する基底面を引きはがし、炭素原子の大きさが厚みとなる平面状の物質を取り出すことに初めて成功した。この新たな物質をグラフェンと呼んだ。この研究成果に対して、２０１０年のノーベル物理学書が授与されている。
【０００３】
グラフェンは、厚みが炭素原子の大きさに相当する極めて薄い物質で、かつ、質量をほとんど持たない全く新しい炭素材料である。このため、従来の物質とは大きくかけ離れた物性を持ち、幅広い用途に応用できる材料として注目されている。
例えば、厚みが０．３３２ｎｍからなる最も薄い材料である。また、単位質量当たりの表面積が３０００ｍ２／ｇである最も広い表面積を持つ。さらに、ヤング率が１０２０ＧＰａと大きな値を持ち、最も伸長ができ、折り曲げができる材料である。また、せん断弾性率が４４０ＧＰａという大きな数値を持つ最も強靭な物質である。さらに、熱伝導率は１９．５Ｗ／Ｃｍで、金属の中で最も熱伝導率が高い銀の熱伝導率の４．５倍の熱伝導率を持つ。また、電流密度は銅の１０００倍を超える。さらに、銅の比抵抗の２３倍に過ぎない電気導電性を持つ。また、電子移動度が１５０００ｃｍ２／ボルト・秒であり、シリコーンの移動度の１４００ｃｍ２／ボルト・秒より一桁高い値を持つ。さらに、融点が３０００℃を超える単結晶材料で、耐熱性が極めて高い材料である。
【０００４】
いっぽう、グラフェンは様々な方法で製造される。例えば、前記したマンチェンスター大学の教授は、人の手でグラファイトからグラフェンを物理的に引きはがした。この方法は、大量のグラフェンを短時間に引き剥がすことは困難で、また、剥がされたものが黒鉛結晶の単一層、つまり、グラフェンになるとは限らない。
また、特許文献１に、炭化ケイ素の単結晶を熱分解することでグラフェンを製造する方法が記載されている。つまり、炭化ケイ素を不活性雰囲気で加熱し、表面を熱分解させる。この際、昇華温度が相対的に低いケイ素が優先的に昇華し、残存した炭素によってグラフェンが生成される。しかし、炭化ケイ素の単結晶が高価な材料である。さらに、面積が大きいグラフェンを製造するには、炭化ケイ素の単結晶を成長させなければならず、炭化ケイ素の単結晶がさらに高価になる。また、１６００℃を超える高温で、かつ、真空度が高い雰囲気でケイ素を昇華させるが、ケイ素が僅かでも残存した場合は、熱分解後の残渣物としてグラフェンが生成されない。このため、炭化ケイの単結晶の生成と、単結晶の熱分解処理に係わる費用は非常に高価になる。また、大量のグラフェンを製造するには、さらに高価な費用が掛かる。
さらに、特許文献２に、シート状の単結晶のグラファイト化金属触媒に、炭素系物質を接触させ、還元性雰囲気で熱処理することで、グラフェンを製造する方法が記載されている。しかしながら、この製造方法も、安価な製造方法ではなく、かつ、量産性に優れた製造方法ではない。第一に、単結晶のグラファイト化金属触媒を製造する製造コストは、炭化ケイ素の単結晶よりさらに高い。第二に、単結晶のグラファイト化金属触媒を炭素系物質に接触させる方法は量産性に劣る。第三に、水素ガスを含む窒素ガスがリッチな雰囲気で、１０００℃を超える高温度で、グラファイト化金属触媒を還元処理する方法は高価になる。従って、大量のグラフェンを製造するには、さらに高価な費用が掛かる。
【０００５】
現在までのグラフェンの製造方法はいずれも、第一に、安価な製造方法で大量のグラフェンを同時に製造する方法ではない。第二に、製造したグラフェンが必ずしもグラフェンでない。つまり、グラフェンは、炭素原子が六角形からなる網目構造を二次元的に形成する炭素原子の集まりからなる単結晶材料であり、不純物が全くない雰囲気で、炭素原子の結晶成長ができなければ、グラフェンが生成されない。さらに、生成したグラフェンの厚みが極薄く、極軽量であるため、グラフェンであることを確認する方法が困難である。
このため、本発明者は、製造したグラフェンが全て完全なグラフェンで、かつ、極めて簡単な方法で大量のグラフェンを瞬時に製造する方法を見出した（特許文献３）。すなわち、黒鉛の単結晶のみからなり、黒鉛の結晶化が１００％進み、さらに、最も安価な炭素材料である、天然の黒鉛結晶の塊を破砕し、該破砕した黒鉛結晶から鱗片状黒鉛粒子ないしは塊状黒鉛粒子の集まりを選別した黒鉛粒子の集まりを、２枚の平行平板電極の間隙に引き詰め、該２枚の平行平板電極に電界を印加し、該電界の印加によって黒鉛粒子を形成する全ての黒鉛結晶の基底面の層間結合を同時に破壊し、基底面からなるグラフェンを大量に製造する方法である。この製造方法に依れば、鱗片状黒鉛粒子ないしは塊状黒鉛粒子の僅か１ｇから、１．６２×１０１３個に及ぶグラフェンの集まりが瞬時に得られる。
【先行技術文献】
【特許文献】
【０００６】
【特許文献１】特開２０１５−１１０４８５号公報
【特許文献２】特開２００９−１４３７９９号公報
【特許文献３】特許第６１６６８６０号
【発明の概要】
【発明が解決しようとする課題】
【０００７】
３段落で説明したように、グラフェンが従来の素材とは全くかけ離れた驚異的な物性を持つため、グラフェンを用いた様々な部品やデバイの研究開発が行われている。従って、安価な製造方法で製造したグラフェンの集まりから、グラフェンの扁平面同士が重なり合った該扁平面同士を接合した該グラフェンの集まりからなるグラフェン接合体を製造する方法が見いだせれば、グラフェンの性質に近いグラフェン接合体を用いた安価な部品やデバイスの実用化が進む。さらに、グラフェン接合体の表面を金属ないしは絶縁性の金属酸化物の微粒子の集まりで覆うことができれば、表面が導電性ないしは絶縁性のグラフェン接合体を、基材や部品に圧着することができ、基材や部品にグラフェン接合体の性質が付与できる。
いっぽう、特許文献３による製造方法で大量のグラフェンを瞬時に製造できるが、このグラフェンの集まりから、グラフェン接合体を製造する方法は見出されていない。また、グラフェンは、極めて厚みが薄い物質であり、極めて軽量で、殆ど質量を持たない。さらに、黒鉛粒子から製造したグラフェンの面積は小さく、取り扱いが困難である。また、特許文献３における電界の印加によって、黒鉛粒子における黒鉛結晶の層間結合を同時に破壊して製造したグラフェンは、製造時と製造後において、容易に飛散する。さらに、グラフェンは厚みが極めて薄いため、厚みに対する結晶面の大きさの比率であるアスペクト比が極めて大きい扁平面を持つ。また、黒鉛粒子が一定の形状を持ち、黒鉛粒子の形状は同一でないため、黒鉛粒子における黒鉛結晶の層間結合を破壊して製造したグラフェンのアスペクト比は、個々のグラフェンで異なる。従って、特許文献３における製造方法では、グラフェンの製造時に容易にグラフェンン扁平面同士が重なり合う。さらに、重なり合ったグラフェンの枚数は一定でない。また、扁平面同士で重なり合ったか否かを識別することは困難で、電子顕微鏡の観察で識別する方法がある。さらに、扁平面で重なり合ったグラフェンは、扁平面での接合力が微弱であるため、扁平面が重なり合った部位で、グラフェン接合体が容易に分離する。このため、グラフェンの扁平面同士が重なり合った該扁平面同士を強固に接合しなければ、グラフェン接合体にならない。
従って、グラフェンの扁平面同士が重なり合った該扁平面同士を接合した該グラフェンの集まりからなるグラフェン接合体を製造するに当たり、解決すべき課題として次の５つの課題がある。
第一に、粘度が低く、沸点が低い液体が充填された容器内で、グラフェンの集まりを製造する。これによって、グラフェンの製造時と製造後において、液体中に析出したグラフェンは飛散しない。
第二に、前記容器の底面に、グラフェンの扁平面を、液体を介して重なり合わせる。さらに、前記容器を前記液体の沸点に昇温し、該液体を気化させ、扁平面が重なり合ったグラフェンの集まりを、前記容器の底面に形成する。つまり、グラフェンの厚みが極めて薄く、厚みに対する表面積の比率であるアスペクト比は極めて大きい。また、グラフェンは厚みが極めて薄く、殆ど質量を持たない。従って、これら２つの特徴を活かす方法によって、扁平面が重なり合ったグラフェンの集まりを、容器の底面に形成することができる。
第三に、グラフェンの集まりの上方の平面を均等に圧縮し、グラフェンの扁平面が重なり合った部位に摩擦熱を発生させ、該摩擦熱によって重なり合った扁平面が接合され、グラフェン接合体が、容器の底面に底面の形状として形成される。つまり、グラフェンは、破断強度が４２Ｎ／ｍであり、鋼の１００倍を超える強度を持つ強靭な素材である。従って、この特徴を活かす方法によって、扁平面が重なり合った部位が強固に接合できる。
第四に、上記した３つの工程における処理が何れも極めて簡単な処理で、また、用いる材料が汎用的な安価な材料である。これによって、安価な黒鉛粒子の集まりを用いて、安価な方法でグラフェンの集まりを製造し、安価な方法でグラフェン接合体を製造する。この結果、グラフェンの性質に近いグラフェン接合体が安価に製造できる。
グラフェン接合体を製造するが上で、解決する課題は上記の４つの課題である。
さらに、前記したグラフェン接合体の表面を、金属ないしは絶縁性の金属酸化物の微粒子の集まりで覆うに当たり、解決すべき課題として次の３つの課題がある。
第一に、容器の底面に、該底面の形状として形成されたグラフェン接合体の表面を、金属ないしは絶縁性の金属酸化物からなる微粒子の集まりで覆う。このため、金属ないしは絶縁性の金属酸化物の原料が液相化される必要がある。
第二に、表面が金属ないしは絶縁性の金属酸化物からなる微粒子の集まりで覆われたグラフェン接合体を、容器から取り出すことができる。これによって、表面が導電性ないしは絶縁性のグラフェン接合体を、基材や部品に圧着することができ、基材や部品にグラフェン接合体の性質が付与できる。
第三に、グラフェン接合体の表面を金属ないしは絶縁性の金属酸化物からなる微粒子の集まりで覆う処理が極めて簡単で、用いる材料が汎用的な安価な材料である。これによって、安価なグラフェン接合体を、基材や部品に圧着することができる。
グラフェン接合体の表面を金属ないしは絶縁性の金属酸化物からなる微粒子の集まりで覆う上で、解決する課題は上記の３つの課題である。
従って、本発明が解決しようとする課題は、合計７つの課題がある。
【課題を解決するための手段】
【０００８】
グラフェンの扁平面同士が重なり合った該扁平面同士を接合した該グラフェンの集まりからなるグラフェン接合体を製造する方法は、
２枚の平行平板電極のうちの一方の平行平板電極の表面に、鱗片状黒鉛粒子の集まりないしは塊状黒鉛粒子の集まりを平坦に引き詰め、該平行平板電極を容器に充填されたメタノール中に浸漬させ、さらに、他方の平行平板電極を前記一方の平行平板電極の上に重ね合わせ、前記鱗片状黒鉛粒子の集まりないしは前記塊状黒鉛粒子の集まりを介して、前記２枚の平行平板電極を離間させるとともに、該離間させた２枚の平行平板電極を前記メタノール中に浸漬させる、この後、該２枚の平行平板電極の間隙に直流の電位差を印加する、これによって、該電位差の大きさを前記２枚の平行平板電極の間隙の大きさで割った値に相当する電界が、前記鱗片状黒鉛粒子の集まりないしは前記塊状黒鉛粒子の集まりに印加され、該電界の印加によって、前記鱗片状黒鉛粒子ないしは前記塊状黒鉛粒子を形成する基底面の層間結合の全てが同時に破壊され、前記２枚の平行平板電極の間隙に、前記基底面に相当するグラフェンの集まりが製造される、この後、前記２枚の平行平板電極の間隙を拡大し、該２枚の平行平板電極を前記メタノール中で傾斜させ、さらに、前記容器に左右、前後、上下の３方向の振動を繰り返し加え、前記グラフェンの集まりを、前記２枚の平行平板電極の間隙から前記メタノール中に移動させる、この後、前記容器から前記２枚の平行平板電極を取り出す、さらに、前記容器に前後、左右、上下の３方向の振動を繰り返し加え、前記グラフェンの扁平面がメタノールを介して重なり合った該グラフェンの集まりを、前記容器の底面に該底面の形状として形成する、この後、前記容器を前記メタノールの沸点に昇温して該メタノールを気化させ、前記グラフェンの扁平面が重なり合った該グラフェンの集まりを、前記容器の底面に該底面の形状として形成する、この後、該グラフェンの集まりの上方の平面を均等に圧縮し、前記グラフェンの扁平面が重なり合った部位に摩擦熱を発生させ、該摩擦熱によって該グラフェンの扁平面同士が重なり合った該扁平面同士を接合し、グラフェンの扁平面同士が重なり合った該扁平面同士を接合した該グラフェンの集まりからなるグラフェン接合体が、前記容器の底面に該底面の形状として形成される、グラフェンの扁平面同士が重なり合った該扁平面同士を接合した該グラフェンの集まりからなるグラフェン接合体を製造する方法である。
【０００９】
グラフェンの扁平面同士が重なり合った該扁平面同士を接合した該グラフェンの集まりからなるグラフェン接合体を製造する方法は、次の４つの工程からなる。
第一に、メタノール中で、黒鉛粒子の集まりからグラフェンの集まりを製造する。すなわち、２枚の平行平板電極の間隙に引き詰められた鱗片状黒鉛粒子の集まりないしは塊状黒鉛粒子の集まりを、絶縁体であるメタノール中に浸漬させ、２枚の平行平板電極間に直流の電位差を印加させる。これによって、電位差を２枚の平行平板電極の間隙の大きさで割った値に相当する電界が、鱗片状黒鉛粒子の集まりないしは塊状黒鉛粒子の集まりが存在する電極間隙に発生する。この電界は、前記した黒鉛粒子の全てに対し、黒鉛結晶からなる基底面の層間結合を破壊させるのに十分なクーロン力を、基底面の層間結合の担い手である全てのπ電子に同時に与える。これによって、π電子はπ軌道上の拘束から解放され、全てのπ電子がπ軌道から離れて自由電子となる。つまり、π電子に作用するクーロン力が、π軌道の相互作用より大きな力としてπ電子に与えられると、π電子はπ軌道の拘束から解放されて自由電子になる。この結果、基底面の層間結合の担い手である全てのπ電子が、π軌道上に存在しなくなり、黒鉛粒子の全てについて、黒鉛粒子を形成する黒鉛結晶からなる基底面の層間結合の全てが同時に破壊される。この結果、２枚の平行平板電極の間隙に、基底面の集まり、すなわちグラフェンの集まりが瞬時に製造される。製造されたグラフェンは、不純物がなく、黒鉛結晶のみからなる真性な物質である。なお、２枚の平行平板電極がメタノール中に浸漬しているため、２枚の平行平板電極の間隙に析出したグラフェンの集まりは飛散しない。これによって、７段落に記載したグラフェン接合体を製造する上での４つの課題のうち、第１の課題が解決された。
なお、絶縁体であるメタノール中に浸漬した２枚の平行平板電極間に、電位差を印加させると、２枚の平行平板電極の間隙に電界が発生する。すなわち、メタノールは比抵抗が３メガΩ・ｃｍ以上で、誘電率が３３の絶縁体である。また、エタノールも誘電率が２４からなる絶縁体である。なお、エタノールの電気導電率は７．５×１０−６Ｓ／ｍで、鱗片状黒鉛粒子の電気伝導度が４３．９Ｓ／ｍである。従って、エタノールは、導電体である鱗片状黒鉛粒子に比べ、電気導電度が１．７×１０７倍低い絶縁体である。
第二に、グラフェンの集まりを、２枚の平行平板電極の間隙からメタノール中に移動させる。このため、２枚の平行平板電極の間隙を、メタノール中で拡大させ、さらに、メタノール中で傾斜させ、この後、メタノールが充填された容器に３方向の振動を加える。これによって、グラフェンの集まりが、２枚の平行平板電極の間隙からメタノール中に移動する。この後、２枚の平行平板電極を容器から取り出す。
第三に、容器に前後、左右、上下の３方向の振動を繰り返し加え、グラフェンの扁平面同士がメタノールを介して重なり合った該グラフェンの集まりを、容器の底面に該底面の形状として形成する。つまり、グラフェンのアスペクト比が極めて大きく、また、極めて軽量であるため、容器に３方向の振動を加えると、扁平面を上にしてグラフェンがメタノール中を移動し、容器の底面全体にグラフェンが拡散するとともに、扁平面同士がメタノールを介して重なり合う。いっぽう、２枚の平行平板電極の間隙に、グラフェンの集まりが析出する際に、グラフェンンの一部は扁平面同士で重なり合う。こうした扁平面が重なり合ったグラフェンの接合面に、メタノールの振動を加え、グラフェンの接合面を分離させる。従って、容器に加える振動加速度は、扁平面同士が重なり合ったグラフェンを分離させるため、最初に０．５Ｇ程度の振動加速度を加え、この後、０．２Ｇ程度の振動加速度を加え、グラフェンをメタノール中で移動させる。この後、容器への加振を停止すると、扁平面同士がメタノールを介して重なり合ったグラフェンの集まりが、容器の底面に該底面の形状として形成される。さらに、容器をメタノールの沸点に昇温し、メタノールを気化させると、扁平面同士が重なり合ったグラフェンの集まりが、容器の底面に該底面の形状として形成される。これによって、７段落に記載したグラフェン接合体を製造する上での４つの課題のうち、第２の課題が解決された。
なお、次の第４の工程で、扁平面同士が重なり合った該扁平面同士を接合させることでグラフェン接合体を形成させるため、全てのグラフェンを１枚１枚のグラフェンに分離させなくてもよく、重なり合ったグラフェンの枚数が多いグラフェンの集まりを、メタノールの振動で分離させる。また、気化したメタノールは回収機で回収し、再利用する。
第四に、容器の底面に形成されたグラフェンの集まりの上方の平面を均等に圧縮し、グラフェンの扁平面同士が重なり合った部位に摩擦熱を発生させ、該摩擦熱によってグラフェンの扁平面同士を接合し、グラフェンの扁平面同士が重なり合った該扁平面同士を接合した該グラフェンの集まりからなるグラフェン接合体を、容器の底面に該底面の形状として形成する。つまり、グラフェンは、破断強度が４２Ｎ／ｍであり、鋼の１００倍を超える強度を持つ。このため、容器の底面に形成されたグラフェンの集まりの上方の平面に過大な圧縮応力を加えても、グラフェンの扁平面は変形も破壊もしない。従って、容器の底面に形成されたグラフェンの集まりの上方の平面を均等に圧縮すると、加えられた圧縮応力が低減することなく、グラフェンの扁平面同士が重なり合った部位に圧縮応力が加わり、これによって、扁平面同士が重なり合った部位に摩擦熱が発生し、該摩擦熱によってグラフェンの扁平面同士が接合し、グラフェンの扁平面同士が重なり合った該扁平面同士を接合した該グラフェンの集まりからなるグラフェン接合体が、容器の底面に該底面の形状として形成される。なお、グラフェンは、メタノール中で析出させ、メタノール中での処理を継続したため、不純物がなく、黒鉛結晶のみからなる真性な物質である。このグラフェンの扁平面を摩擦熱で接合したため、グラフェンの扁平面は強固に接合される。これによって、７段落に記載したグラフェン接合体を製造する上での４つの課題のうち、第３の課題が解決された。
グラフェン接合体は、グラフェンの扁平面同士が摩擦熱で接合されたため、グラフェンは一定の結合力で接合される。このため、グラフェン接合体が容器の底面に形成されている該容器に、左右、前後、上下の３方向の振動を短時間加えると、グラフェン接合体が容器から解離し、容器からグラフェン接合体が取り出せる。また、取り出したグラフェン接合体は、ハンドリングが可能である。なお、容器に加える振動加速度は、グラフェン接合体が極めて軽量であるため、０．２Ｇ程度の振動加速度である。
ところで、グラフェン接合体を製造する際に用いるメタノールは、安価な工業用薬品である。また、黒鉛粒子も安価な工業用素材である。また、前記した４つの工程は極めて簡単な処理からなる。従って、本方法に依れば、安価な黒鉛粒子とメタノールとを用い、極めて簡単な４つの工程を連続して実施すると、グラフェンの扁平面同士が重なり合った該扁平面同士を接合した該グラフェンの集まりからなるグラフェン接合体が、容器の底面に該底面の形状として形成される。これによって、７段落に記載したグラフェン接合体を製造する上での４つの課題のうち第４の課題が解決され、すべての課題が解決された。
以上に説明した製造方法で製造したグラフェン接合体は、次の作用効果をもたらす。
第一に、グラフェンは、厚みが炭素原子の大きさに相当する０．３３２ｎｍで、極めて軽量で、ほとんど質量を持たない。また、厚みが極めて薄いため、グラフェンの存在は、目視では確認できない。さらに、黒鉛粒子から製造したグラフェンの面積は小さい。このため、１枚１枚のグラフェンを取り扱うことは困難である。これに対し、扁平面を介してグラフェン同士を接合したグラフェン接合体は、厚みが薄いが、一定の面積を持つため、１枚１枚のグラフェン接合体を取り扱うことができる。このグラフェン接合体は、グラフェンのみから構成されるため、グラフェンの性質に近い。さらに、グラフェン接合体は、安価な材料を用い、安価な方法で製造できる安価な工業用素材である。このため、グラフェン接合体を用いた様々な工業製品への応用が開拓される。
第二に、容器の底面に該底面の形状からなるグラフェン接合体が製造される。従って、厚みがサブミクロンのグラフェン接合体が製造でき、また、容器の底面の形状に応じて、グラフェン接合体の形状と面積とが自在に変えられる。このため、熱伝導性と電気導電性との双方に優れたグラフェン接合体は、面積が小さい電極や接点、細長い配線パターン、面積が広い熱伝導シートに至るまで、任意の大きさと形状と厚みを持つ、グラフェンの性質からなるグラフェン接合体として、自在に製造することができる。
第三に、グラフェン接合体は熱伝導性と電気導電性との双方に優れる。すなわち、グラフェンは、前記したように、銀の熱伝導率の４．５倍に相当する熱伝導性と、銅の比抵抗の２３倍に過ぎない電気導電性とを兼備する。従って、グラフェンの扁平面同士が接合されたグラフェン接合体は、グラフェンに近い性質をもち、熱伝導性と電気導電性とともに、帯電防止機能と電磁波遮蔽機能と放熱機能とを兼備する。
第四に、グラフェン接合体は、不純物がなく、黒鉛結晶のみからなる真性な物質であるグラフェン同士を、扁平面を介して摩擦熱で接合したため、グラフェン同士が強固に接合される。また、グラフェン同士が接合される間隙は、グラフェンの厚みに相当する０．３３２ｎｍよりさらに狭い。このため、グラフェン同士の間隙に物質が侵入できない。さらに、グラフェン接合体は、融点が３０００℃を超えるグラフェンのみで構成され、グラフェンの耐熱性に近い耐熱性を持つ。また、グラフェンは、酸やアルカリにも侵食されない極めて安定した物質である。従って、グラフェン接合体は、どのような環境で使用されても経時変化しない。このため、グラフェンの性質からなるグラフェン接合体は、様々な分野の工業用素材として用いられる。
第五に、グラフェン接合体の表面の凹凸は、グラフェンの厚みの０．３３２ｎｍに過ぎず、完全な平面に近い。このため、グラフェン接合体の表面は、接触角が１８０度に近い超撥水性を示し、表面に撥水性と撥油性と防汚性とがもたらされる。
ここで、第一の処理において、２枚の平行平板電極の間隙に印加した電界によって、２枚の平行平板電極の間隙に引き詰められた黒鉛粒子を形成する黒鉛結晶からなる基底面の層間結合が、同時に破壊される現象を説明する。
黒鉛粒子における黒鉛結晶を形成する炭素原子は４つの価電子を持つ。このうちの３つの価電子は、基底面、すなわち、グラフェンを形成するσ電子である。このσ電子は、基底面上で隣り合う３つの炭素原子が持つσ電子と互いに１２０度の角度をなして共有結合し、六角形の強固な網目構造を２次元的に形成する。残り一つの価電子はπ電子であり、基底面に垂直な方向に伸びるπ軌道上に存在する。このπ電子は、基底面に垂直な上下方向で隣り合う炭素原子が持つπ電子と弱い結合力で結合し、この弱い結合力に基づいて基底面が層状に積層される。つまり基底面、すなわちグラフェンは、弱い結合力であるπ軌道の相互作用によって互いに層状に結合されている。このため、黒鉛粒子は、黒鉛結晶からなる基底面で剥がれ易い性質、すなわち、機械的な異方性を持つ。この機械的な異方性は、黒鉛粒子の潤滑性として良く知られている。
こうした黒鉛粒子に電界を印加させると、全てのπ電子に電界によるクーロン力が作用する。π電子に作用するクーロン力が、π電子に作用しているπ軌道の相互作用より大きな力としてπ電子に作用すると、π電子はπ軌道上の拘束から解放される。この結果、全てのπ電子がπ軌道から離れて自由電子となる。これによって、基底面の層間結合の担い手である全てのπ電子がπ軌道上にいなくなるため、基底面の層間結合の全てが同時に破壊される。すなわち、π電子がクーロン力Ｆによって基底面の層間距離ｂの距離を動く際に、π電子は仕事Ｗ（Ｗ＝ｂ・Ｆ）を行う。この仕事Ｗが、π電子に作用する１原子当たりのπ軌道の相互作用の大きさである３５ミリエレクトロンボルト (エレクトロンボルトは電子が持つエネルギーの大きさを表す単位で、１エレクトロンボルトは１．６２×１０−１９ジュールに相当する)を超えると、π電子はπ軌道の相互作用の拘束から解放されて自由電子になる。例えば、２枚の平行平板電極の間隙を１００μｍで離間させ、この電極の間隙に１０．６キロボルト以上の直流の電位差を印加させると、基底面の層間結合が瞬時に破壊される。このように、安価な黒鉛粒子の集まりに電界を印加するという極めて簡単な手段によって、大量のグラフェンが安価に製造できる。また、基底面の層間結合の全てが同時に破壊するため、得られる微細な物質は、確実に黒鉛結晶からなる基底面であるグラフェンである。
なお、ここで言う黒鉛粒子の集まりとは、１ｇから１００ｇ程度の比較的少量の黒鉛粒子の集まりを言う。つまり、鱗片状黒鉛粒子ないしは塊状黒鉛粒子は、嵩密度が０．２−０．５ｇ／ｃｍ３で、粒子の大きさが１−３００ミクロンの分布を持つ微細な粒子である。従って、黒鉛粒子の集まりを２枚の平行平板電極の間隙に引き詰めることは容易で、２枚の平行平板電極に電位差を印加することも容易である。２枚の平行平板電極の間隙に電位差を印加すると、黒鉛粒子が引きつめられた全ての領域に電界が発生する。この電界が、π軌道の相互作用より大きなクーロン力としてπ電子に作用し、π電子はπ軌道上の拘束から解放され、自由電子になる。この結果、黒鉛粒子における基底面の層間結合の全てが同時に破壊され、２枚の平行平板電極の間隙に、グラフェンの集まりが製造される。
ここで、懸濁体中に分散されるグラフェンの数を算術で求める。ここでは、全ての黒鉛粒子が、直径が２５ミクロンの球から構成されると仮定し、黒鉛の真密度が２．２５×１０３ｋｇ／ｍ３であるから、黒鉛粒子の１個の重さは僅かに１．８４×１０−８ｇになる。また、黒鉛粒子の厚みの平均値が１０ミクロンと仮定すると、層間距離が３．３５４オングストロームであるので、１０ミクロンの厚みを持つ鱗片状黒鉛粒子には２９７，２６５個のグラフェンが積層されている。従って、基底面の層間結合を全て破壊することで、僅か1個の球状の黒鉛粒子から２９７，２６５個のグラフェンの集まりが得られる。このため、球状の黒鉛粒子の僅か１ｇの集まりについて、基底面の層間結合の全てを破壊した際に、１．６２×１０１３個からなるグラフェンの集まりが得られる。従って、本製造方法によって、僅かな量の黒鉛粒子の集まりから、莫大な数からなるグラフェンの集まりが得られる。
【００１０】
８段落に記載した方法で製造したグラフェン接合体の表面を、銀、銅、金、ないしはアルミニウムのいずれかの金属からなる金属微粒子の集まりで覆う方法は、
銀、銅、金、ないしはアルミニウムのいずれかの金属が熱分解で析出する金属化合物をメタノールに分散してメタノール分散液を作成し、該メタノール分散液を、８段落に記載した方法で製造したグラフェン接合体が容器の底面に形成されている該容器に充填し、さらに、該容器に左右、前後、上下の３方向の振動を繰り返し加え、前記グラフェン接合体の表面を前記メタノール分散液と接触させる、この後、前記容器を前記金属化合物が熱分解する温度に昇温する、これによって、最初に前記メタノールが気化し、前記グラフェン接合体の表面に前記金属化合物の微細な結晶の集まりが一斉に析出し、この後、前記金属化合物の微細な結晶が熱分解し、前記グラフェン接合体の表面に、銀、銅、金、ないしはアルミニウムのいずれかの金属からなる粒状の金属微粒子の集まりが一斉に析出し、該金属微粒子同士が互いに接触する部位で金属結合し、前記グラフェン接合体の表面が、前記金属結合した銀、銅、金、ないしはアルミニウムのいずれかの金属からなる金属微粒子の集まりによって覆われる、８段落に記載した方法で製造したグラフェン接合体の表面を、銀、銅、金、ないしはアルミニウムのいずれかの金属からなる金属微粒子の集まりで覆う方法である。
【００１１】
つまり、グラフェン接合体と金属化合物のメタノール分散液とが充填された容器を、金属化合物が熱分解する温度に昇温すると、最初にメタノールが気化し、グラフェン接合体の表面に、金属化合物の微細な結晶の集まりが一斉に析出し、微細な結晶の集まりがグラフェン接合体を覆う。すなわち、金属化合物のメタノール分散液は、金属化合物がメタノールに分子状態で分散されているため、メタノール分散液からメタノールを気化させると、金属化合物の微細な結晶の集まりが、グラフェン接合体の表面に一斉に析出し、グラフェン接合体の表面を覆う。なお、微細な結晶の大きさは、析出する微粒子の大きさに近い。次に、金属化合物が熱分解を始める温度に達すると、金属化合物が無機物ないしは有機物と金属とに分解する。無機物ないしは有機物の密度が金属の密度より小さいため、無機物ないしは有機物が上層に、金属が下層に析出し、上層の無機物ないしは有機物が気化熱を奪って気化し、気化が完了した直後に、４０−６０ｎｍの大きさの銀、銅、金、ないしはアルミニウムのいずれかの金属からなる粒状の金属微粒子の集まりが、グラフェン接合体の表面に、グラフェン接合体の表面を覆って一斉に析出する。この金属微粒子は、不純物を持たず活性状態にあるため、互いに接触する部位で金属結合する。このため、グラフェン接合体の表面に析出した金属微粒子の集まりが、互いに接触する部位で金属結合し、該金属結合した金属微粒子の集まりがグラフェン接合体の表面を覆う。なお、メタノールに分散した金属化合物の量が増えると、析出する金属微粒子が増え、これによって、グラフェン接合体の表面に析出する金属微粒子が増え、金属結合した金属微粒子の集まりが積層し、積層した金属微粒子の集まりで、グラフェン接合体の表面が覆われる。この結果、７段落に記載したグラフェン接合体の表面を、金属の微粒子の集まりで覆う際の３つの課題のうち、第１の課題が解決された。なお、金属における熱伝導性と電気導電性とは、銀、銅、金、アルミニウムの順で優れる。また、これらの金属は、いずれも硬度が低い軟質金属である。
いっぽう、グラフェン接合体の表面全体が、金属結合した金属微粒子の集まりで覆われるため、金属結合した金属微粒子の集まりは一定の結合力で、グラフェン接合体を覆う。また、グラフェンの扁平面を介してグラフェン同士が摩擦熱で接合されているため、グラフェン接合体も一定の結合力を持つ。このため、容器からグラフェン接合体を取り出す際に、容器に前後、左右、上下の３方向の振動を短時間加えると、グラフェン接合体が容器から解離し、グラフェン接合体を容器から取り出せる。また、取り出したグラフェン接合体は、ハンドリングが可能になる。なお、容器に加える振動加速度は、グラフェン接合体が極めて軽量であるため、０．２Ｇ程度の振動加速度である。
この結果、７段落に記載したグラフェン接合体の表面を、金属の微粒子の集まりで覆う際の３つの課題のうち、第２の課題が解決された。
以上に説明した製造方法で製造したグラフェン接合体は、次の作用効果をもたらす。
第一に、容器の底面に該底面の形状からなるグラフェン接合体が製造される。従って、厚みがサブミクロンのグラフェン接合体が製造でき、また、容器の底面の形状に応じて、グラフェン接合体の形状と面積とが自在に変えられる。このため、熱伝導性と電気導電性との双方に優れたグラフェン接合体は、面積が小さい電極や接点、細長い配線パターン、面積が広い熱伝導シートに至るまで、任意の大きさと形状と厚みを持つグラフェン接合体として、自在に製造することができる。
第二に、グラフェン接合体は熱伝導性と電気導電性との双方に優れる。すなわち、グラフェンは、前記したように、銀の熱伝導率の４．５倍に相当する熱伝導性と、銅の比抵抗の２３倍に過ぎない電気導電性とを兼備する。従って、銀、銅、金、ないしはアルミニウムのいずれかの金属からなる金属微粒子の集まりで覆われたグラフェン接合体は、相対的に熱伝導率が高い、つまり、熱が伝わりやすいグラフェンの扁平面に優先して熱が伝達し、相対的に電気導電率が高い、つまり、電流が流れやすい金属微粒子の集まりに優先して電流が流れる。この結果、グラフェン接合体は、銀より優れた熱伝導性をもち、金属に近い導電性を持つ。なお、アルミニウムの比抵抗は、銅の比抵抗の１．６倍であり、アルミニウムのほうがグラフェンより導電率が高い。
第三に、グラフェン接合体の表面全体が、４０−６０ｎｍの軟質金属からなる金属微粒子の集まりで覆われ、表面は鏡面研磨より１桁小さい表面粗さを持ち、表面は撥水性、防汚性、潤滑性の性質を持つ。
第四に、グラフェン接合体の２つの平面が金属微粒子の集まりで覆われるため、グラフェン接合体を部品や基材に圧着できる。つまり、熱伝導性と電気導電性との双方に優れた銀、銅、金、アルミニウムからなる金属は、硬度が低い軟質金属であり、グラフェン接合体の一方の平面に圧縮応力を加えると、この平面に形成された金属微粒子の集まりが、部品や基材の表面に塑性変形ないしは弾性変形して食い込み、あるいは圧接し、グラフェン接合体が部品や基材に圧着する。このため、圧着によって、部品や基材にグラフェン接合体が一体化でき、部品や基材に熱伝導性と電気導電性との双方の性質が付与できる。
第五に、熱分解で銀、銅、金、ないしはアルミニウムのいずれかの金属を析出する金属化合物は汎用的な工業用の薬品であり、極めて簡単な処理で、グラフェン接合体の表面が、銀、銅、金、ないしはアルミニウムのいずれかの金属からなる金属微粒子の集まりで覆われる。従って、安価な材料を用い、安価な費用で、任意の大きさと形状と厚みを持つグラフェンの扁平面同士が、銀、銅、金、ないしはアルミニウムのいずれかの金属からなる金属微粒子の集まりで覆われたグラフェン接合体が、容器の底面に任意に製造できる。
これによって、７段落に記載したグラフェン接合体の表面を、金属の微粒子の集まりで覆う際の３つの課題のうち、第３の課題が解決され、全ての課題が解決された。
【００１２】
１０段落に記載したグラフェン接合体の表面を、銀、銅、金、ないしはアルミニウムのいずれかの金属からなる金属微粒子の集まりで覆う方法は、
無機物のイオンないしは分子からなる配位子が、銀、銅、金、ないしはアルミニウムのいずれかの金属からなる金属イオンに配位結合した金属錯イオンを有する無機金属化合物からなる金属錯体を、１０段落に記載した熱分解で銀、銅、金、ないしはアルミニウムのいずれかの金属が析出する金属化合物として用い、１０段落に記載した方法に従って、グラフェン接合体の表面を、銀、銅、金、ないしはアルミニウムのいずれかの金属からなる金属微粒子の集まりで覆う方法である。
【００１３】
つまり、無機物のイオンないしは分子からなる配位子が、金属イオンに配位結合した金属錯イオンを有する無機金属化合物からなる金属錯体を、還元雰囲気で熱処理すると、１８０−２２０℃で金属が析出する。すなわち、無機金属化合物からなる金属錯体は、還元雰囲気で熱処理すると、無機物と金属とに分解され、無機物が気化熱を奪って気化し、１８０−２２０℃で無機物の気化が完了し、金属が析出して熱分解反応を終える。
つまり、金属錯体を構成するイオンの中で、分子の中央に位置する金属イオンが最も大きく、金属イオンと配位子との距離が最も長い。この金属錯体を還元雰囲気で熱処理すると、金属イオンが配位子と結合する配位結合部が最初に分断され、金属と無機物とに分解する。さらに温度が上がると、無機物が気化熱を奪って気化し、無機物の気化が完了すると金属が析出する。こうした無機金属化合物からなる金属錯体は、分子量が小さいため、無機物の気化が１８０−２２０℃で完了し、金属が析出する温度は、金属化合物の熱分解で金属が析出する温度の中で最も低い。
また、無機物からなる分子ないしはイオンが配位子になって、金属イオンに配位結合する金属錯イオンは、他の金属錯イオンに比べて合成が容易である。このような金属錯イオンとして、アンモニアＮＨ３が配位子となって金属イオンに配位結合するアンミン金属錯イオン、水Ｈ２Ｏが配位子となって金属イオンに配位結合するアクア金属錯イオン、水酸基ＯＨ―が配位子となって金属イオンに配位結合するヒドロキソ金属錯イオン、塩素イオンＣｌ−が、ないしは塩素イオンＣｌ−とアンモニアＮＨ３とが配位子となって金属イオンに配位結合するクロロ金属錯イオンなどがある。こうした配位子は、いずれも分子量が小さい。さらに、このような金属錯イオンを有する塩化物、硫酸塩、硝酸塩などの無機塩からなる金属錯体は、無機塩の分子量が小さい。このため、１８０−２２０℃の温度範囲で無機物の気化が完了し金属を析出する。この金属が析出する温度は、金属化合物の熱分解で金属を析出する温度の中で最も低い。
従って、１０段落に記載したグラフェン接合体の表面を、銀、銅、金、ないしはアルミニウムのいずれかの金属からなる金属微粒子の集まりで覆う方法は、熱分解で銀、銅、金、ないしはアルミニウムのいずれかの金属を析出する金属化合物として、無機物のイオンないしは分子からなる配位子が、銀、銅、金、ないしはアルミニウムのいずれかの金属からなる金属イオンに配位結合した無機金属化合物からなる金属錯体を用い、１０段落に記載したグラフェン接合体の表面を、銀、銅、金、ないしはアルミニウムのいずれかの金属からなる金属微粒子の集まりで覆う方法に従って、グラフェン接合体の表面を、銀、銅、金、ないしはアルミニウムのいずれかの金属からなる金属微粒子の集まりで覆う方法である。
【００１４】
１０段落に記載したグラフェン接合体の表面を、銀、銅、金、ないしはアルミニウムのいずれかの金属からなる金属微粒子の集まりで覆う方法は、
カルボン酸のカルボキシル基を構成する酸素イオンが、銀、銅、金、ないしはアルミニウムのいずれかの金属からなる金属イオンに共有結合する第一の特徴と、前記カルボン酸が飽和脂肪酸からなる第二の特徴とを兼備するカルボン酸金属化合物を、１０段落に記載した熱分解で銀、銅、金、ないしはアルミニウムのいずれかの金属が析出する金属化合物として用い、１０段落に記載した方法に従って、グラフェン接合体の表面を、銀、銅、金、ないしはアルミニウムのいずれかの金属からなる金属微粒子の集まりで覆う方法である。
【００１５】
つまり、カルボン酸のカルボキシル基を構成する酸素イオンが金属イオンに共有結合する第一の特徴と、カルボン酸が飽和脂肪酸からなる第二の特徴とを兼備するカルボン酸金属化合物は、金属イオンが最も大きいイオンであり、カルボキシル基を構成する酸素イオンと金属イオンとの距離が、他のイオン同士の距離より長い。こうした分子構造上の特徴を持つカルボン酸金属化合物を、大気雰囲気で熱処理すると、カルボン酸の沸点を超えると、カルボキシル基を構成する酸素イオンと金属イオンとの結合部が最初に分断され、カルボン酸と金属とに分離する。カルボン酸が飽和脂肪酸から構成される場合は、炭素原子が水素原子に対して過剰となる不飽和構造を持たないため、カルボン酸を構成する炭化水素の構造と、カルボン酸の分子量と数とに応じて、カルボン酸が気化熱を奪って気化し、気化が完了すると金属が析出する。
こうしたカルボン酸金属化合物として、オクチル酸金属化合物、ラウリン酸金属化合物、ステアリン酸金属化合物などがある。なお、オクチル酸は、炭化水素が分岐構造であるため鎖の長さが短く、沸点が２２８℃と低い。また、炭化水素が直鎖構造であるカルボン酸は、カルボン酸の分子量が小さいほど、すなわち、直鎖の鎖が短いほど沸点が低く、ラウリン酸の沸点は２９６℃であり、ステアリン酸の沸点は３６１℃である。従って、これらのカルボン酸金属化合物は、前記した沸点に応じて、大気雰囲気の２９０−４３０℃の温度で熱分解が完了する。
なお、不飽和脂肪酸からなるカルボン酸金属化合物は、飽和脂肪酸からなるカルボン酸金属化合物に比べて、炭素原子が水素原子に対して過剰になるため、熱分解によって金属酸化物、例えば、オレイン酸銅の場合は、酸化第一銅Ｃｕ２Ｏと酸化第二銅ＣｕＯとが同時に析出し、酸化第一銅Ｃｕ２Ｏと酸化第二銅ＣｕＯとを銅に還元する処理を要する。特に、酸化第一銅Ｃｕ２Ｏは、大気雰囲気より酸素がリッチな雰囲気で一度酸化第二銅ＣｕＯに酸化させ、さらに、還元雰囲気で銅に還元させるため、処理費用がかさむ。
さらに、カルボン酸金属化合物は、容易に合成できる安価な工業用薬品である。すなわち、最も汎用的な有機酸であるカルボン酸を、強アルカリと反応させるとカルボン酸アルカリ金属化合物が生成され、カルボン酸アルカリ金属化合物を無機金属化合物と反応させると、様々な金属からなるカルボン酸金属化合物が合成される。従って、有機金属化合物の中で最も安価な有機金属化合物である。このため、１５段落で説明した無機金属化合物からなる金属錯体より熱処理温度が高いが、金属錯体より安価な金属化合物である。
従って、１０段落に記載したグラフェン接合体の表面を、銀、銅、金、ないしはアルミニウムのいずれかの金属からなる金属微粒子の集まりで覆う方法は、熱分解で銀、銅、金、ないしはアルミニウムのいずれかの金属を析出する金属化合物として、カルボン酸のカルボキシル基を構成する酸素イオンが、銀、銅、金、ないしはアルミニウムのいずれかの金属からなる金属イオンに共有結合する第一の特徴と、前記カルボン酸が飽和脂肪酸からなる第二の特徴とを兼備するカルボン酸金属化合物を用い、１０段落に記載したグラフェン接合体の表面を、銀、銅、金、ないしはアルミニウムのいずれかの金属からなる金属微粒子の集まりで覆う方法に従って、グラフェン接合体の表面を、銀、銅、金、ないしはアルミニウムのいずれかの金属からなる金属微粒子の集まりで覆う方法である。
【００１６】
８段落に記載した方法で製造したグラフェン接合体の表面を、絶縁性の金属酸化物からなる微粒子の集まりで覆う方法は、
絶縁性の金属酸化物が熱分解で析出する金属化合物をメタノールに分散してメタノール分散液を作成し、該メタノール分散液を、８段落に記載した方法で製造したグラフェン接合体が容器の底面に形成されている該容器に充填し、該容器に左右、前後、上下の３方向の振動を繰り返し加え、前記グラフェン接合体の表面を前記メタノール分散液と接触させる、この後、前記容器を前記金属化合物が熱分解する温度に昇温する、これによって、最初に前記メタノールが気化し、前記グラフェン接合体の表面に前記金属化合物の微細な結晶の集まりが一斉に析出し、この後、前記金属化合物の微細な結晶が熱分解し、前記グラフェン接合体の表面に、前記絶縁性の金属酸化物の微粒子の集まりが一斉に析出し、該絶縁性の金属酸化物の微粒子の集まりで表面が覆われた前記グラフェン接合体が、前記容器の底面に該底面の形状として形成される、８段落に記載した方法で製造したグラフェン接合体の表面を、絶縁性の金属酸化物からなる微粒子の集まりで覆う方法である。
【００１７】
つまり、最初に、８段落に記載した製造方法で、容器の底面にグラフェン接合体を、該底面の形状として形成する。次に、熱分解で絶縁性の金属酸化物が析出する金属化合物をメタノールに分散し、該メタノール分散液を、グラフェン接合体が容器の底面に形成された該容器に充填する。なお、金属化合物は、メタノールに分散して液相化される。この後、容器に３方向の振動を繰り返し加えると、容器の底面にあるグラフェン接合体の表面がメタノール分散液と接触する。なお、１１段落で説明したように、容器内にグラフェン接合体が存在するため、０．２Ｇ程度の振動加速度を加える。さらに、容器を金属化合物が熱分解する温度に昇温する。最初にメタノールが気化し、グラフェン接合体のメタノール分散液と接触した部位に、金属化合物の微細な結晶の集まりが一斉に析出する。つまり、金属化合物のメタノール分散液には、金属化合物がメタノールに分子状態で分散されているため、メタノール分散液からメタノールを気化させると、金属化合物の微細な結晶が一斉に析出する。この後、金属化合物の微細な結晶が熱分解し、グラフェン接合体のメタノール分散液と接触した部位、すなわち、グラフェン接合体の表面全体に、絶縁性の金属酸化物の微粒子の集まりが一斉に析出し、グラフェン接合体の表面全体を金属酸化物の微粒子が覆う。これによって、グラフェン接合体の表面は絶縁性の金属酸化物の性質を持つ。なお、メタノールに分散した金属化合物の量が増えると、析出する金属酸化物の微粒子が増え、これによって、グラフェン接合体の表面に析出する金属酸化物の微粒子が増え、金属酸化物の微粒子同士が積層し、積層した金属酸化物の微粒子の集まりで、グラフェン接合体の表面全体が覆われる。
なお、金属酸化物の中で、導電性の金属酸化物としてマグネタイトＦｅ３Ｏ４（酸化鉄の一種で四酸化三鉄ともいう）が存在し、不純物を持つことによって、あるいは化学量論組成からずれる成分を含むことで、絶縁性が低下する金属酸化物として、酸化クロムＣｒＯ２、酸化ニッケルＮｉＯ、酸化亜鉛ＺｎＯ、酸化スズＳｎＯ２、酸化銅ＣｕＯなどの金属酸化物がある。これらの金属酸化物を除く絶縁性の金属酸化物は、いずれも高度が高い。例えば、モース硬度では、酸化アルミニウムＡｌ２Ｏ３で９、酸化クロムＣｒ２Ｏ３で８−８．５、酸化チタンＴｉＯ２（ルチル型）で７−７．５である。これに対し、熱伝導性と電気導電性に優れる軟質金属のモース硬度は、銀で２．５、銅で２．５−３、金で２．５−３、アルミニウムで２であり、前記した絶縁性の金属酸化物より高度が低い。また、体積抵抗率は、酸化アルミニウムＡｌ２Ｏ３で１０１４−１５Ω・ｃｍ、酸化チタンＴｉＯ２で１０７Ω・ｃｍ、酸化クロムＣｒ２Ｏ３で１０１２Ω・ｃｍで、いずれも絶縁性が高い。なお、金属酸化物は、不純物を含む、あるいは、化学量論組成からずれる成分を含むことで、絶縁性が低下する。上記３種類の絶縁性が高い金属酸化物は、化学量論組成からずれた物質を含まず、また、不純物を含まない、絶縁性が高い金属酸化物である。
【００１８】
１６段落に記載したグラフェン接合体の表面を絶縁性の金属酸化物からなる微粒子の集まりで覆う方法は、
カルボン酸のカルボキシル基を構成する酸素イオンが配位子になって、金属イオンに配位結合したカルボン酸金属化合物を、１６段落に記載した熱分解で絶縁性の金属酸化物が析出する金属化合物として用い、１６段落に記載した方法に従って、グラフェン接合体の表面を絶縁性の金属酸化物からなる微粒子の集まりで覆う方法である。
【００１９】
つまり、カルボン酸のカルボキシル基を構成する酸素イオンが配位子になって、金属イオンに配位結合したカルボン酸金属化合物は、熱分解によって金属酸化物を析出する。このため、１６段落に記載したグラフェン接合体の表面を、絶縁性の金属酸化物の微粒子の集まりで覆う方法は、絶縁性の金属酸化物を熱分解で析出する金属化合物として、前記したカルボン酸金属化合物を用い、１６段落に記載した方法に従ってグラフェン接合体の表面を、絶縁性の金属酸化物の微粒子の集まりで覆うと、グラフェン接合体の表面は電気絶縁性になる。なお、カルボン酸金属化合物の熱分解温度は、ナフテン酸金属化合物が３３０℃で熱分解する温度が最も高い。また、カルボン酸金属化合物の大気雰囲気での熱分解は、窒素雰囲気での熱分解より３０−５０℃低いため、大気雰囲気での熱分解は、熱処理費用が安価で済む。また、カルボン酸金属化合物は、メタノールに１０重量％近くまで分散する。
すなわち、カルボキシル基を構成する酸素イオンが配位子になって、金属イオンに近づいて配位結合するカルボン酸金属化合物は、最も大きいイオンである金属イオンに酸素イオンが近づいて配位結合するため、両者の距離は短くなる。このため、金属イオンに配位結合する酸素イオンが、金属イオンの反対側で共有結合するイオンとの距離が最も長くなる。こうした分子構造上の特徴を持つカルボン酸金属化合物は、カルボン酸金属化合物を構成するカルボン酸の沸点を超えると、カルボキシル基を構成する酸素イオンが金属イオンの反対側で共有結合するイオンとの結合部が最初に分断され、金属イオンと酸素イオンとの化合物である金属酸化物とカルボン酸とに分解する。さらに昇温すると、カルボン酸が気化熱を奪って気化し、カルボン酸の気化が完了した直後に金属酸化物が析出する。こうしたカルボン酸金属化合物として、酢酸金属化合物、カプリル酸金属酸化物、安息香酸金属酸化物、ナフテン酸金属酸化物などがある。
なお、酢酸金属酸化物の一部は、熱分解でアモルファス化した金属酸化物や不安定な金属酸化物を析出するため、熱分解で金属酸化物を析出するカルボン酸金属酸化物化合物は、カプリル酸金属酸化物、安息香酸金属酸化物、ナフテン酸金属酸化物からなるカルボン酸金属酸化物が望ましい。
また、カルボン酸金属化合物は、いずれも容易に合成できる安価な工業用薬品である。すなわち、汎用的なカルボン酸を強アルカリと反応させるとカルボン酸アルカリ金属化合物が生成される。この後、カルボン酸アルカリ金属化合物を、無機金属化合物と反応させると、カルボン酸金属化合物が合成される。また、原料となるカルボン酸は、有機酸の沸点の中で相対的に低い沸点を有する有機酸であり、大気雰囲気においては３３０℃程度の低い熱処理温度で、金属酸化物が析出する。
以上に説明したように、１６段落に記載したグラフェン接合体の表面を絶縁性の金属酸化物の微粒子の集まりで覆う方法は、１６段落に記載した絶縁性の金属酸化物が熱分解で析出する金属化合物として、カルボン酸のカルボキシル基を構成する酸素イオンが配位子になって、金属イオンに配位結合したカルボン酸金属化合物を用い、１６段落に記載した方法に従って、グラフェン接合体の表面を絶縁性の金属酸化物からなる微粒子の集まりで覆う方法である。
【００２０】
１６段落に記載した方法で製造したグラフェン接合体を容器から取り出す方法は、
１６段落に記載した方法に従って、絶縁性の金属酸化物からなる微粒子の集まりで表面が覆われたグラフェン接合体を、容器の底面に該底面の形状として形成し、さらに、該グラフェン接合体の上方の平面を均等に圧縮する、これによって、該グラフェン接合体の双方の平面の表層に形成された金属酸化物の微粒子の集まりにおいて、該金属酸化物の微粒子同士が互いに接触する部位に摩擦熱が発生し、該摩擦熱によって前記金属酸化物の微粒子同士が接合する、この後、前記容器に前後、左右、上下の３方向の振動を加え、該容器から前記グラフェン接合体を取り出す、１６段落に記載した方法で製造したグラフェン接合体を容器から取り出す方法である。
【００２１】
つまり、１６段落に記載した方法で製造したグラフェン接合体の表面を、絶縁性の金属酸化物の微粒子の集まりで覆う際に、不純物を持たず活性状態にある金属酸化物の微粒子の集まりが、グラフェン接合体の表面に析出する。金属酸化物の微粒子は、微粒子同士が互いに接触して析出するが、金属酸化物の微粒子同士は、金属結合しないため、金属酸化物の微粒子同士の結合力は小さい。このため、１６段落に記載した方法で製造したグラフェン接合体を容器から取り出す際に、金属酸化物の微粒子がグラフェン接合体から容易に解離する。
いっぽう、絶縁性の金属酸化物は、１７段落に記載したように硬度が高い。また、圧縮強度も高い。例えば、アルミナの圧縮強度は３２００ＭＰａで、銅の引張り強度の１６倍である。このため、容器の底面に形成されたグラフェン接合体の上方の平面を均等に圧縮すると、グラフェン接合体の双方の平面の表層に形成された金属酸化物の微粒子は、変形も破壊もしないため、加えられた圧縮応力が低減することなく、微粒子同士が互いに接触する部位に摩擦熱が発生する。この摩擦熱によって金属酸化物の微粒子同士が接合する。これによって、グラフェン接合体の双方の平面は、摩擦熱で接合した金属酸化物の微粒子の集まりで覆われる。この後、容器に前後、左右、上下の３方向に、０．２Ｇ程度の振動加速度を加え、容器からグラフェン接合体を取り出す。
なお、グラフェン接合体の側面に形成された金属酸化物の微粒子は容器と接しているため、グラフェン接合体の上方の平面を均等に圧縮した際に、金属酸化物の微粒子がグラフェン接合体の側面から解離することが拘束され、側面に形成された金属微粒子についても、金属酸化物の微粒子同士が互いに接触する部位に摩擦熱が発生し、該摩擦熱によって金属酸化物の微粒子同士が接合する。しかし、金属酸化物の微粒子に作用する圧縮応力は、グラフェン接合体の双方の平面に形成された金属酸化物の微粒子に作用する圧縮応力ほど大きくないため、金属酸化物の微粒子同士の接合力は、グラフェン接合体の双方の平面に形成された金属酸化物の微粒子同士の接合力に比べれば小さい。
このグラフェン接合体は、表層の金属酸化物の微粒子同士が摩擦熱で接合され、金属酸化物の微粒子の集まりは、一定の結合力を持つ。これによって、容器から取り出したグラフェン接合体は、ハンドリングが可能になる。
このグラフェン接合体の双方の平面は、摩擦熱で接合された金属酸化物の微粒子の集まりが形成されているため、グラフェン接合体を基材や部品に圧着させることができる。つまり、グラフェン接合体を部品や基材の表面に配置し、グラフェン接合体の平面を均等に圧縮すると、グラフェン接合体の一方の平面の金属酸化物の微粒子が、部品や基材の表面に食い込む。これによって、グラフェン接合体が部品や基材に圧着され、圧着されたグラフェン接合体のもう一方の平面は絶縁性を持つ。この結果、部品や基材に、熱伝導性と電気導電性に優れ、表面が絶縁性であるグラフェン接合体が圧着される。
【図面の簡単な説明】
【００２２】
【図１】グラフェンの扁平面同士が重なり合ったグラフェン接合体の側面の一部を拡大し、模式的に表した説明図である。
【発明を実施するための形態】
【００２３】
実施例１
本実施例は、８段落に記載した製造方法に従って、グラフェンの扁平面同士が重なり合った該扁平面同士を接合した該グラフェンの集まりからなるグラフェン接合体を、容器の底面に形成する実施例である。
最初に、２リットルのメタノールを、１．２ｍ×１．２ｍの底面をもち、底が浅い容器に充填した。
次に、２枚の平行平板電極の間隙に電界が発生する電極の有効面積が、１ｍ×１ｍである平行平板電極を用意し、２枚の平行平板電極を１００μｍの間隙で重ね合わせ、この間隙に黒鉛粒子を満遍なく引き詰める。なお、黒鉛粒子を粒径が２５μｍの球と仮定し、黒鉛粒子の厚みの平均値が１０μｍと仮定した場合、２枚の平行平板電極で作られる１００μｍの間隙に、黒鉛粒子を満遍なく引き詰めた場合、６．４×１０７個の黒鉛粒子が存在する。この黒鉛粒子の集まりに、１０．６キロボルト以上の直流電圧を印加すると、全ての黒鉛粒子の基底面の層間結合が同時に破壊される。この際、１．９×１０１３個のグラフェンの集まりが得られ、用いる黒鉛粒子の集まりは、僅かに１．１８ｇである。
このため、電界が発生する電極の有効面積が１ｍ×１ｍである平行平板電極の表面に、鱗片状黒鉛粒子（例えば、伊藤黒鉛工業株式会社のＸＤ１００）の１０ｇを重ねて引き詰めた。この平行平板電極を、メタノールが充填された容器に浸漬し、さらに、もう一方の平行平板電極を前記の平行平板電極の上に重ね合わせ、２枚の平行平板電極を１００μｍの間隙で離間させ、１２キロボルトの直流電圧を電極間に加えた。次に、２枚の平行平板電極の間隙を拡大し、さらに、２枚の平行平板電極をメタノール中で傾斜させ、０．２Ｇからなる３方向の振動加速度を容器に繰り返し加え、この後、容器から２枚の平行平板電極を取り出した。さらに、容器内のメタノールに、超音波ホモジナイザー装置（ヤマト科学株式会社の製品ＬＵＨ３００）によって２０ｋＨｚの超音波振動を２分間加えた。この後、再度、０．２Ｇからなる３方向の振動加速度を容器に繰り返し加えた。
次に、容器を６５℃に昇温し、メタノールを気化した。さらに、容器の底面に形成された試料の上方の平面に、１．２ｍ×１．２ｍのアルミニウム板を載せ、さらに、アルミニウム板の上に５０ｋｇの重りを載せ、試料の上方の平面を均等に圧縮した。重りとアルミニウム板とを取り除いた後に、容器に０．２Ｇからなる３方向の振動加速度を加え、容器から試料を取り出した。取り出した試料の上に再度アルミニウム板を載せ、さらに、１０ｋｇの重りを載せたが、試料の状態は変わらなかった。
次に、試料の２つの平面と側面とを、電子顕微鏡を用いて観察と分析を行なった。電子顕微鏡は、ＪＦＥテクノリサーチ株式会社の極低加速電圧ＳＥＭを用いた。この装置は、１００ボルトからの極低加速電圧による表面観察が可能で、試料に導電性の被膜を形成せずに直接試料の表面が観察できる特徴を持つ。最初に、試料の平面からの反射電子線の９００−１０００ボルトの間にある２次電子線を取り出して画像処理を行った。試料の平面に、極めて厚みが薄い段差が確認できた。次に、試料の側面からの反射電子線の９００−１０００ボルトの間にある２次電子線を取り出して画像処理を行った。厚みが極めて薄い物質が、１０層重なり合っていた。さらに、特性エックス線のエネルギーとその強度を画像処理した結果、炭素原子のみ存在し、試料は、グラフェンの扁平面同士が重なり合ったグラフェン接合体であることが確認できた。
図１に、グラフェンの扁平面同士が重なり合ったグラフェン接合体の側面の一部を拡大し、模式的に表した。１はグラフェンである。
なお、容器からグラフェン接合体を取り出し、グラフェン接合体に１０ｋｇの重りを載せても、グラフェン接合体は破壊されなかったので、一定の接合力でグラフェンの扁平面同士が接合されている。
【００２４】
実施例２
本実施例は、実施例１において、容器の底面に形成したグラフェン接合体の表面を、銀微粒子の集まりで覆う実施例である。
最初に、熱分解で銀を析出する金属化合物をメタノールに分散し、メタノール分散液を作成する。銀化合物として、最も合成が容易である銀錯イオンの一つである２個のアンミンが、銀イオンＡｇ＋に配位結合したジアンミン銀イオン［Ａｇ（ＮＨ３）２］＋１の塩化物であるジアンミン銀塩化物［Ａｇ（ＮＨ３）２］Ｃｌ（例えば、田中貴金属販売株式会社の製品）を用い、ジアンミン銀塩化物の０．１モルを１００ｃｃのメタノールに分散した。このメタノール分散液を、実施例１において、グラフェン接合体が容器の底面に該底面の形状として形成されている該容器に充填した。次に、０．２Ｇからなる３方向の振動加速度を容器に繰り返し加えた。さらに、容器を、水素ガスの雰囲気で１８０℃まで昇温し、１８０℃に５分間放置した。この後、再度、容器に０．２Ｇからなる３方向の振動加速度を短時間加え、容器の底から試料を取り出した。
次に、試料の２つの平面と側面とを、実施例１で用いた電子顕微鏡で観察と分析とを行なった。最初に、反射電子線の９００−１０００ボルトの間にある２次電子線を取り出して画像処理を行った。平面と側面との双方に、４０−６０ｎｍの大きさからなる粒状粒子が、満遍なく形成されていた。次に、反射電子線の９００−１０００ボルトの間にあるエネルギーを抽出して画像処理を行い、画像の濃淡によって材質の違いを観察した。濃淡が認められなかったので、同一の物質から形成されていた。さらに、特性エックス線のエネルギーとその強度を画像処理し、微粒子を構成する元素を分析した。銀原子のみが存在し、粒状微粒子が銀微粒子であることが分かった。
次に、試料の側面に形成された銀微粒子の集まりを剥ぎ落し、試料の側面からの反射電子線の９００−１０００ボルトの間にある２次電子線を取り出して画像処理を行った。実施例１の側面と同様に、グラフェンの扁平面同士が重なり合ったグラフェン接合体が観察できた。この結果から、グラフェン接合体の表面が、銀微粒子の集まりで覆われていることが分かった。
以上に説明したように、実施例１において、グラフェンの扁平面同士が接合されたグラフェン接合体を容器の底面に形成し、実施例２において、銀微粒子の集まりをグラフェン接合体の表面に析出させ、グラフェン接合体の表面を銀微粒子で覆った。この後、容器に０．２Ｇからなる３方向の振動加速度を短時間加え、容器の底から試料を取り出した。この際、グラフェン接合体から銀微粒子が剥離されなかったため、銀微粒子の集まりは、一定の強度でグラフェン接合体を覆っていることが分かった。従って、グラフェン接合体はハンドリングが可能になり、グラフェン接合体を基材や部品に載せ、グラフェン接合体を圧縮すると、グラフェン接合体が銀微粒子を介して、基材や部品に圧着し、圧着されたグラフェン接合体は、グラフェンの熱伝導性と銀の導電性を示す。
【００２５】
実施例３
本実施例は、実施例１において、容器の底面に形成されたグラフェン接合体の表面を、酸化アルミニウムＡｌ２Ｏ３の微粒子の集まりで覆う実施例である。なお、酸化アルミニウムは、１０１４−１５Ω・ｃｍの体積抵抗率をもち、１０−１５キロボルト／ｍｍの絶縁耐力を持つ絶縁体である。
最初に、安息香酸アルミニウムＡｌ（Ｃ６Ｈ５ＣＯＯ）３（例えば、三津和化学薬品株式会社の製品）の０．１モルを、１００ｃｃのメタノールに分散し、メタノール分散液を作成した。このメタノール分散液を、実施例１において、グラフェン接合体が容器の底面に該底面の形状として形成されている該容器に充填した。
次に、０．２Ｇからなる３方向の振動加速度を容器に繰り返し加えた。さらに、容器を、大気雰囲気で３１０℃まで昇温し、３１０℃に１分間放置した。この後、実施例１と同様に、アルミニウムの板を容器内の試料の上方の平面に載せ、さらに、２０ｋｇの重りを載せ、この後、重りとアルミニウムの板を取り出した。さらに、容器に０．２Ｇからなる３方向の振動加速度を短時間加え、容器から試料を取り出した。取り出した試料に再度５ｋｇの重りを載せたが、試料の表面から微粒子は剥離されなかった。
この後、実施例２と同様に、電子顕微鏡によって、試料の２つの平面と側面の観察と分析とを行った。平面と側面との双方に、４０−６０ｎｍの大きさからなる粒状の微粒子が、満遍なく積み重なって形成され、粒状微粒子は酸化アルミニウムで構成されていた。
この後、側面の粒状の微粒子の集まりを全て剥ぎ落し、側面を再度電子顕微鏡で観察した。この結果、実施例１の側面と同様に、グラフェンの扁平面同士が重なり合ったグラフェン接合体が観察できた。
この結果から、グラフェン接合体の表面が、酸化アルミニウムの微粒子の集まりで覆われていることが分かった。また、容器からグラフェン接合体を取り出し、グラフェン接合体に５ｋｇの重りを載せても、酸化アルミニウムの微粒子はグラフェン接合体から解離されなかったため、グラフェン接合体に２０ｋｇの重りを載せた際に、酸化アルミニウムの微粒子同士が摩擦熱で接合し、酸化アルミニウムの微粒子の集まりが、一定の強度でグラフェン接合体の表面を覆っていることが分かった。
以上の結果から、実施例１において、グラフェンの扁平面同士が接合されたグラフェン接合体を容器の底面に形成し、実施例３において、グラフェン接合体の表面に酸化アルミニウムの微粒子の集まりを析出させ、グラフェン接合体の表面を、酸化アルミニウムの微粒子の集まりで覆った。この後、グラフェン接合体の平面の全体に圧縮応力を均等に加えると、酸化アルミニウムの微粒子同士が、互いに接触する部位で摩擦熱によって接合した。このため、グラフェン接合体はハンドリングが可能になり、グラフェン接合体を基材や部品に載せ、グラフェン接合体を圧縮すると、グラフェン接合体が酸化アルミニウムの微粒子を介して、基材や部品に圧着し、圧着されたグラフェン接合体は、グラフェンの熱伝導性をもち、表面は絶縁性を示す。
【符号の説明】
【００２６】
１  グラフェン
【図１】
2020200210.tif 000003